Brevet FR2940521A1 — publié le 20100625

PROCEDE DE FABRICATION COLLECTIVE DE MODULES ELECTRONIQUES POUR MONTAGE EN SURFACE Le domaine de l'invention est celui de la fabrication collective de modules électroniques à deux dimensions pour montage en surface aussi dits modules électronique CMS. Un module électronique comprend un ensemble de composants électroniques connectés à un circuit imprimé aussi désigné PCB acronyme de l'expression anglo-saxonne Printed Circuit Board. Ces composants électroniques sont : - des composants passifs 22 de type connecteurs, condensateurs, 10 résistances, transformateurs ou inductances, munis d'éléments de connexion qui sont disposés sur les côtés du corps du composant, - des composants électromécaniques gravés dans le silicium et connus sous le nom de MEMS (abréviation de l'expression anglo-saxonne � Micro ElectroMechanical Systems �), etc. munis de plots de connexion 15 destinés au montage en surface, ou encore - des composants électroniques semi-conducteurs autrement appelés composants actifs ou � puces �. Il est connu d'encapsuler ces composants actifs dans des boîtiers munis de sorties externes, ces boîtiers ayant des dimensions généralement 20 1,2 à 5 fois plus grandes que la puce nue, la rendant ainsi plus facilement manipulable. La puce nue est connectée à un support lui-même disposé dans le boîtier, le boîtier présentant sa propre connectique externe. L'encapsulation dans les boîtiers permet notamment des procédures de test de la puce, ce qui augmente considérablement le rendement de fabrication 25 des circuits sur lesquels ils sont montés. Différents types de boîtiers sont connus de l'art antérieur : les boîtiers dits à pattes 24, et les boîtiers dits à billes 23, ou boîtiers BGA (selon l'abréviation de l'expression anglo-saxonne � Bail Grid Array �). Ces boîtiers sont destinés au montage en surface sur un support. 30 Dans certains cas, ces composants électroniques sont connectés par apport de brasure, la brasure étant généralement constituée d'un alliage métallique de type étain-plomb ou étain-argent-cuivre par exemple. Cependant pour certaines applications, principalement haute température (parapétrolier, motorisation voiture, avion, etc.), la brasure ne convient pas. En effet, la métallurgie de ces alliages fait apparaitre des couches d'intermétalliques. La croissance de ces intermétalliques est activée par la température (loi d'arrhénius). Des mécanismes de vieillissement accélérée des brasures apparaissent, entraînant leur destruction (due par exemple au grossissement des grains, à la diffusion intermétallique, à la formation de composés intermétalliques fragiles, etc.). Par ailleurs, la multiplication des familles de composants et la ~o raréfaction des boîtiers pour un même composant actif font apparaître une criticité sur les terminaisons des boîtiers. En effet, l'assemblage électronique est d'une hétérogénéité telle que dans certains cas la fiabilité ne peut être atteinte. Par exemple des boîtiers à bille d'alliage SAC105 (Température de fusion Tf=228°C) vont être incompatibles avec des boîtiers de terminaison 15 étain plomb (Tf=186°C) voire étain argent cuivre (SAC305). Dans d'autres cas, ces composants électroniques sont connectés à un circuit d'interconnexion sans apport de brasure. Un exemple d'un tel procédé d'interconnexion est décrit dans le brevet FR 03 15034. II comprend notamment l'assemblage des composants sur un support, les 20 sorties externes des composants faisant face au support. Ce support peut être un support provisoire destiné à être retiré. Le procédé comprend ensuite le dépôt d'une couche de résine sur la face supérieure du support, permettant de mouler les composants et d'assurer leur maintien mécanique, l'ensemble ainsi constitué formant une galette pouvant comprendre un grand 25 nombre de composants agencés selon un nombre donné de motifs identiques, permettant ainsi un procédé collectif. Le procédé comprend ensuite le surfaçage de la galette permettant de faire apparaître sur une surface de connexion sensiblement plane, les sorties externes des composants. Ces sorties sont alors connectées entre elles selon un schéma 30 électrique de connexion prédéterminé, par exemple par photogravure d'une couche métallique. Plusieurs niveaux de métallisation peuvent être effectués si le routage ne peut être fait en un seul niveau. Ce circuit d'interconnexion multi-niveau ou multi-couches est construit sur la galette ; il ne s'agit pas d'un circuit PCB. Dans le cas d'un procédé collectif, la galette est finalement 35 découpée selon les motifs permettant de réaliser autant de dispositifs électroniques pouvant résister à des hautes températures. Ce procédé présente cependant les inconvénients suivants : la complexité d'interconnexion est limitée car il est difficile de réaliser un circuit de plus de 4 couches par une technique de dépôt additive. De plus il est impossible de réparer une galette comportant des composants défectueux moulés. Selon une variante connue illustrée figure 1, la fabrication de la galette 2' et d'un circuit PCB 1 est découplée. Ils sont ensuite connectés l'une à l'autre au moyen d'une colle 10 époxy à base d'argent. Toutefois l'on sait que le collage de composants � étamés � tels que les sorties externes 26, donne lieu à des oxydations en chaleur humide qui peuvent conduire à une interface isolante entre la sortie externe 26 (patte, bille etc...) à base d'étain et la colle 10 à l'argent. Afin de remédier à cela, on sait qu'il faut coller sur des métaux non oxydables. C'est pourquoi, avant cette connexion, les sorties externes 26 de la galette sont recouvertes d'un métal ou d'un alliage peu ou pas oxydable 21 tel que l'or ainsi que les plots du circuit PCB (plots métallisés 11) destinés à être connectés aux sorties externes. Cette variante permet d'utiliser un circuit PCB standard mais il n'est toujours pas possible de réparer des composants défectueux moulés dans une galette. En conséquence, il demeure à ce jour un besoin pour un procédé de fabrication collective de modules électroniques CMS, donnant simultanément satisfaction à l'ensemble des exigences précitées, à savoir connexion sans apport de brasure, utilisation d'un circuit PCB et possibilité de réparation des composants défectueux moulés dans une galette. Plus précisément l'invention a pour objet un procédé de fabrication collective de modules électroniques CMS à partir d'une galette à sorties métallisées comportant sur une première face des composants électroniques moulés dans de la résine et sur la face opposée, les sorties externes des composants électroniques sur lesquelles est déposé un métal ou un alliage 30 peu ou pas oxydable, et d'un circuit imprimé muni de plots en métal ou en alliage peu ou pas oxydable. Il est principalement caractérisé en ce qu'il comprend les étapes suivantes de : - découpe de la galette selon des motifs prédéterminés permettant d'obtenir des composants moulés reconfigurés qui comportent au moins un 35 composant électronique, - assemblage des composants reconfigurés sur le circuit imprimé, les sorties externes métallisées des composants reconfigurés étant disposés vis-à-vis des plots du circuit imprimé et, - connexion sans apport de brasure de ces sorties externes, aux 5 plots métallisés du circuit imprimé au moyen d'un matériau à base de métal ou d'alliage peu ou pas oxydable. Ce procédé offre la possibilité de réparer les composants reconfigurés défectueux, les composants reconfigurés étant obtenus à partir d'une galette. 10 La galette à sorties métallisées peut être obtenue de manière collective de différentes façons. Selon un premier mode de réalisation, elle est obtenue selon les étapes suivantes : - assemblage des composants électroniques sur la face d'un 15 support provisoire telle que la face adhésive d'une peau collante, dite face supérieure, les sorties externes faisant face à cette face supérieure, - dépôt d'une couche de résine sur la face supérieure, pour mouler les composants, et ainsi obtenir une galette, - retrait du support provisoire, 20 - surfaçage de la face inférieure de la galette opposée à la face supérieure jusqu'à faire apparaître les sorties externes des composants électroniques et ainsi obtenir une surface plane, - dépôt du métal ou de l'alliage peu ou pas oxydable que sur ces sorties par masquage ou dépôt du métal ou de l'alliage sur cette surface 25 plane et retrait du métal ou de l'alliage en dehors des sorties externes par gravure chimique ou par laser ou par sablage. Selon une variante, elle est obtenue selon les étapes suivantes : - dépôt d'un vernis sur la face supérieure d'une plaque de cuivre sauf sur des zones destinées à recevoir les sorties externes des composants 30 électroniques, - assemblage des composants électroniques sur la face supérieure de cette plaque, de manière à faire coïncider les sorties externes avec ces zones sans vernis, et brasure de ces sorties à la plaque de cuivre, - dépôt d'une couche de résine sur la face supérieure, pour mouler 35 les composants éventuellement partiellement, et ainsi obtenir une galette, - retrait du cuivre par dissolution pour ainsi faire apparaître les sorties externes des composants électroniques sur une surface plane, - dépôt du métal ou de l'alliage peu ou pas oxydable que sur les sorties externes par masquage ou dépôt du métal ou de l'alliage sur cette surface plane et retrait du métal ou de l'alliage en dehors des sorties externes par gravure chimique ou par laser ou par sablage. Selon une autre variante, elle est obtenue selon les étapes suivantes : - dépôt d'un vernis sur la face supérieure d'une plaque de cuivre ~o sauf sur des zones destinées à recevoir les sorties externes des composants électroniques, - assemblage des composants électroniques sur la face supérieure de cette plaque de manière à faire coïncider les sorties externes avec ces zones sans vernis, et brasure de ces sorties à la plaque de cuivre, 15 - dépôt d'une couche de résine sur la face supérieure, pour mouler les composants éventuellement partiellement, et ainsi obtenir une galette, - dépôt du métal ou de l'alliage peu ou pas oxydable sur la face opposée dite face inférieure de la plaque de cuivre, - dépôt sur le métal ou l'alliage, d'un vernis sur des zones situées 20 à l'aplomb des sorties externes, - retrait du métal ou de l'alliage et du cuivre en dehors de ces zones, de manière à dégager les sorties métallisées vernies, - retrait du vernis de ces zones, c'est-à-dire de ces sorties vernies de manière à obtenir des sorties métallisées. 25 Selon une troisième variante, elle est obtenue selon les étapes suivantes : - assemblage des composants électroniques sur la face d'un support provisoire telle que la face adhésive d'une peau collante, dite face supérieure, les sorties externes faisant face à cette face supérieure, 30 - dépôt d'une couche de résine sur la face supérieure, pour mouler les composants éventuellement partiellement, et ainsi obtenir une galette, - retrait du support provisoire, - attaque de la face inférieure de la galette opposée à la face supérieure, au moyen d'un plasma pour dégager les sorties externes, - dépôt du métal ou de l'alliage peu ou pas oxydable que sur ces sorties par masquage ou dépôt du métal ou de l'alliage sur cette sur-face plane et retrait du métal ou de l'alliage en dehors des sorties externes par gravure chimique ou par laser ou par sablage. Selon une autre variante, cette dernière étape de dépôt est remplacée par les étapes suivantes : - dépôt d'une nourrice métallique sur toute la face inférieure, - dépôt d'une couche de résine photogravable qui sera photogravée au droit de chaque sortie externe, io - dépôt sélectif de nickel et or qui est réalisé par dépôt électrochimique grâce à la couche de nourrice, - dissolution de la couche de résine photogravable ainsi que de la couche de nourrice. 15 D'autres caractéristiques et avantages de l'invention apparaîtront à la lecture de la description détaillée qui suit, faite à titre d'exemple non limitatif et en référence aux dessins annexés dans lesquels : la figure 1 représente schématiquement une galette connectée à un circuit PCB selon l'état de la technique, 20 la figure 2 représente schématiquement des composants reconfigurés connectés à un circuit PCB selon l'invention, les figures 3 illustrent schématiquement un premier mode de réalisation d'une galette à sorties externes métallisées, les figures 4 illustrent schématiquement un deuxième mode de 25 réalisation d'une galette à sorties externes métallisées, les figures 5 illustrent schématiquement un troisième mode de réalisation d'une galette à sorties externes métallisées, les figures 6 illustrent schématiquement un quatrième mode de réalisation d'une galette à sorties externes métallisées. 30 D'une figure à l'autre, les mêmes éléments sont repérés par les mêmes références. Les modules électroniques sont réalisés à partir d'un circuit PCB 1 à plots métallisés 11 et d'une galette 2' à sorties externes métallisées 35 montrés figure 2. La galette 2' comprend des boîtiers à pattes 24 et/ou des boîtiers à billes 23 et/ou des composants passifs 22 et/ou des MEMS, désignés sous le terme de composants électroniques, moulés dans de la résine 28 ; sur une face de la galette apparaissent les sorties externes 26 de ces composants sur lesquelles est déposé un métal ou un alliage peu ou pas oxydable 21 tel que de l'or ou une couche d'or sur une couche de nickel. Le circuit PCB 1 comprend généralement plusieurs couches (ou niveaux) de pistes de routage empilées les unes sur les autres, les liaisons entre les pistes des différentes couches étant assurées par des vias 1 o métallisés. La couche supérieure destinée à recevoir les composants électroniques comprend en outre des plots destinés à être connectés aux sorties externes des composants. Comme pour les sorties externes, ces plots sont recouverts d'un métal ou d'alliage peu ou pas oxydable tel que de l'or ou une couche d'or sur une couche de nickel. Des éléments de 15 connexion 10 (colle ou encre conductrices par exemple) sont déposés sur les plots métallisés 11 en prévision de leur connexion aux sorties externes métallisées. Selon l'invention la galette 2' à sorties externes métallisées est découpée en plusieurs parties désignées composants reconfigurés 30 20 unitaires ou multiples selon qu'ils comportent un ou plusieurs composants électroniques 22, 23, 24. Ces composants reconfigurés 30 qui sont des composants moulés à sorties externes métallisées, sont alors assemblés sur le circuit PCB 1 et connectés par collage par exemple comme illustré figure 2. On a alors obtenu un module électronique CMS apte à réaliser une 25 fonction électronique complète dont on peut réparer les éventuels composants reconfigurés défectueux : il suffit de décoller le composant reconfiguré défectueux pour le réparer. La connexion sans apport de brasure est obtenue par collage à partir d'une colle 10 thermodurcissable époxy à base d'argent, polymérisée 30 ou plus précisément réticulée, ou thermoplastique à base de particules métalliques non oxydables. Elle peut aussi être obtenue par frittage d'une encre à nano-particules d'argent. Le frittage est la consolidation d'un matériau, obtenue par apport d'énergie, sans aller jusqu'à la fusion. En l'occurrence, le matériau est cette encre qui comprend des nanoparticules 35 d'argent. Sous l'effet de cette énergie, les nanoparticules se soudent entre elles et forment ainsi une liaison mécanique et électrique. Dans ce cas l'encre est déposée sur les plots du circuit PCB. La galette 2' à sorties externes métallisées peut être obtenue de différentes façons. Selon un premier mode de réalisation décrit en relation avec les figures 3, la réalisation de la galette 2' comporte les étapes suivantes : - assemblage des composants électroniques (boîtiers 23, 24, composants MEMS ou passifs 22) sur la face supérieure d'un support provisoire telle que la face collante d'une feuille adhésive 27 aussi désignée peau collante (figure 3a), - dépôt d'une couche de résine 28 sur la face supérieure, pour mouler les composants 22, 23, 24 et assurer le maintien mécanique des composants entre eux (figure 3b). Il s'agit d'un dépôt par exemple de résine Epoxy (naturellement polymérisée), à haute température si nécessaire, à réaliser au-dessus de ces composants afin de les recouvrir (éventuellement partiellement) et de former une galette 2 qui peut comprendre un nombre donné de motifs identiques. - retrait du support provisoire 27 (figure 3c), par exemple par pelage de façon à faire apparaître l'extrémité de toutes les sorties externes 26 qui apparaissent, (pattes, billes ou plots de tous les composants reportés en surface), - surfaçage par polissage pour � rafraîchir � les connexions en supprimant des éventuelles couches d'oxyde, sulfure ou chlorure, et pour faire apparaître une plus grande surface de connexion lorsque les sorties externes sont des billes, - dépôt du métal ou de l'alliage peu ou pas oxydable 21 que sur ces sorties externes 26 (figure 3d) par voie liquide ou par voie gazeuse ou par voie solide sur cette surface plane et retrait du métal ou de l'alliage en dehors des sorties externes par gravure chimique ou par laser ou par sablage. Ce premier mode de réalisation présente des inconvénients lorsqu'il y a des composants passifs 22 parmi les composants reportés en surface sur la peau collante. En effet lors du surfaçage, le composant passif est détérioré car du fait de sa configuration géométrique montrée figures 1 et 2, le corps du composant 22 qui est en contact avec la peau collante, est également poli. Les modes de réalisation suivants permettent de préserver l'intégrité des composants passifs. Selon un deuxième mode de réalisation décrit en relation avec les figures 4, la réalisation de la galette 2' comporte les étapes suivantes : - dépôt d'un vernis 40 sur une plaque de cuivre 41 d'une épaisseur comprise entre 25 et 100 pm, sauf sur des zones 42 destinées à recevoir les sorties externes des composants électroniques, - report des composants électroniques 22, 23, 24 sur cette plaque de cuivre 41 (figure 4a) manière à faire coïncider les sorties externes 26 avec ces zones 42 sans vernis, et brasure (figure 4b) de ces sorties 26 à la plaque de cuivre 41 au moyen d'une pâte à braser ; pendant cette brasure, les billes fondent de sorte que la surface de la bille en contact avec le cuivre est quasiment celle de sa section diamétrale soit environ 200 pm, - dépôt d'une couche de résine 28 sur cette plaque de cuivre vernie (figure 4c), pour mouler les composants et assurer le maintien mécanique des composants entre eux. Il s'agit d'un dépôt par exemple de résine époxy (naturellement polymérisée), à haute température si nécessaire, à réaliser au-dessus de ces composants afin de les recouvrir éventuellement partiellement et de former une galette qui peut comprendre un nombre donné de motifs identiques, - retrait du cuivre 41 par dissolution (figure 4d), - dépôt du métal ou de l'alliage peu ou pas oxydable 21 sur les sorties externes (figure 4e) par voie liquide ou par voie gazeuse ou par voie solide ne laissant apparaître que ces sorties 26 ou dépôt sur toute la surface plane et retrait du métal ou de l'alliage en dehors des sorties externes par gravure chimique ou par laser ou par sablage. Selon un troisième mode de réalisation décrit en relation avec les figures 5, la réalisation de la galette 2' comporte les étapes suivantes : - dépôt d'un vernis 40 sur une plaque de cuivre 41 d'une épaisseur comprise entre 25 et 100 pm, sauf sur des zones 42 destinées à recevoir les sorties externes des composants électroniques, - assemblage des composants électroniques 22, 23, 24 sur cette plaque de cuivre 41 (sur la face avec vernis) de manière à faire coïncider les sorties externes 26 avec ces zones 42 sans vernis, et brasure de ces sorties 26 à la plaque de cuivre au moyen d'une pâte à braser, comme pour le mode de réalisation précédent, comme illustré figures 4a et 4b, - dépôt d'une couche de résine 28 sur cette plaque de cuivre vernie, pour mouler les composants et assurer le maintien mécanique des composants entre eux comme dans le mode de réalisation précédent, comme illustré figures 5a, - dépôt du métal ou de l'alliage peu ou pas oxydable 21 sur le cuivre sur toute la face opposée de cette plaque de cuivre 41 (figure 5b), - dépôt sur le métal ou l'alliage, d'un vernis 43 photogravable ou non sur des zones à l'aplomb des sorties externes 26 en vue de les protéger lors de l'étape suivante (figure 5c), - retrait du métal ou de l'alliage 21 et du cuivre 41 en dehors de ces zones protégées, par exemple par dissolution, de manière à dégager les sorties métallisées vernies qui comportent à ce stade un empilement de cuivre, de métal ou d'alliage peu ou pas oxydable et de vernis sur les sorties externes (figure 5d), - retrait du vernis 43 de ces zones, c'est-à-dire de ces sorties vernies par exemple par dissolution chimique de manière à obtenir des sorties métallisées (figure 5e) qui comportent un empilement de cuivre 41 et métal ou alliage peu ou pas oxydable 21 sur la sortie externe 26 d'origine. Selon un quatrième mode de réalisation décrit en relation avec les figures 6, la réalisation de la galette 2' comporte les étapes suivantes : - assemblage des composants électroniques sur la face d'un support provisoire telle que la face adhésive d'une peau collante dite face supérieure comme illustré figure 3a, - dépôt d'une couche de résine sur cette face supérieure comme illustré figure 3b, pour mouler les composants et assurer le maintien mécanique des composants entre eux comme dans le mode de réalisation précédent, - retrait du support provisoire comme illustré figure 3c, par exemple par pelage de façon à faire apparaître l'extrémité de toutes les sorties externes qui apparaissent, (pattes, billes ou plots de tous les composants reportés en surface), - attaque de la face laissée libre par le retrait du support 35 provisoire, au moyen d'un plasma (figure 6a) tel qu'un mélange d'oxygène et de fluorure de carbone (02+CF4), pour dégager les sorties externes 26 de la résine 28 sur une épaisseur e comprise entre 10 et 100 pm. Le plasma attaque la résine époxy 28, les billes en silice situées dans cette résine mais il n'attaque pas les métaux des billes des pattes et des plots des composants passifs (figure 6b), - dépôt du métal ou d'un alliage peu ou pas oxydable 21 que sur ces sorties 26 comme illustré figure 3d, par masquage ou dépôt du métal ou de l'alliage sur cette surface plane et retrait du métal ou de l'alliage en dehors des sorties externes par gravure chimique ou par laser ou par sablage. Selon un cinquième mode de réalisation la réalisation de la galette 2' comporte les mêmes étapes que celles décrites pour le quatrième mode de réalisation, la dernière étape de dépôt du métal étant remplacée par les étapes suivantes : - dépôt d'une nourrice métallique (� seed layer � en anglais) sur toute la face inférieure, - dépôt d'une couche de résine photogravable qui sera photogravée au droit de chaque sortie externe 26, - dépôt sélectif de nickel et or qui est réalisé par dépôt 20 électrochimique grâce à la couche de nourrice, - la couche de photoresist c'est-à-dire de résine photogravable est ensuite dissoute ainsi que la couche de nourrice. REVENDICATIONS1. Procédé de fabrication collective de modules électroniques CMS à partir d'une galette (2') à sorties métallisées comportant des composants électroniques (22, 23, 24) moulés dans de la résine (28) et sur une face, les sorties externes (26) des composants électroniques sur lesquelles est déposé un métal ou un alliage peu ou ~o pas oxydable (21), et d'un circuit imprimé (1) muni de plots (11) en métal ou en alliage peu ou pas oxydable, caractérisé en ce qu'il comprend les étapes suivantes de : découpe de la galette (2') selon des motifs prédéterminés permettant d'obtenir des composants moulés reconfigurés 15 (30) qui comportent au moins un composant électronique, assemblage des composants reconfigurés (30) sur le circuit imprimé (1), les sorties externes métallisées des composants reconfigurés étant disposés vis-à-vis des plots métallisés (11) du circuit imprimé et, 20 connexion sans apport de brasure de ces sorties externes, aux plots métallisés du circuit imprimé au moyen d'un matériau (10) à base de métal ou d'alliage peu ou pas oxydable. 25 2. Procédé selon la revendication précédente, caractérisé en ce que la galette (2') à sorties métallisées est obtenue selon les étapes suivantes : assemblage des composants électroniques (22, 23, 24) sur la face d'un support provisoire (27) dite face supérieure, les 30 sorties externes (26) faisant face à cette face supérieure, - dépôt d'une couche de résine (28) sur la face supérieure, pour mouler les composants (22, 23, 24), et ainsi obtenir une galette (2), - retrait du support provisoire (27), 35 surfaçage de la face inférieure de la galette (2) opposée à la face supérieure jusqu'à faire apparaître les sorties externes(26) des composants électroniques et ainsi obtenir une surface plane, dépôt du métal ou de l'alliage peu ou pas oxydable (21) que sur ces sorties (26) par masquage ou dépôt du métal ou de l'alliage (21) sur cette surface plane et retrait du métal ou de l'alliage en dehors des sorties externes (26) par gravure chimique ou par laser ou par sablage. 3. Procédé selon la revendication 1, caractérisé en ce que la galette (2') ~o à sorties métallisées est obtenue selon les étapes suivantes : dépôt d'un vernis (40) sur la face supérieure d'une plaque de cuivre (41) sauf sur des zones (42) destinées à recevoir les sorties externes (26) des composants électroniques, assemblage des composants électroniques (22, 23, 24) sur la 15 face supérieure de cette plaque, de manière à faire coïncider les sorties externes (26) avec ces zones (42) sans vernis, et brasure de ces sorties (26) à la plaque de cuivre (41), dépôt d'une couche de résine (28) sur la face supérieure, pour mouler les composants, et ainsi obtenir une galette (2), 20 retrait du cuivre (41) par dissolution pour ainsi faire apparaître les sorties externes (26) des composants électroniques sur une surface plane, dépôt du métal ou de l'alliage peu ou pas oxydable (21) que sur les sorties externes (26) par masquage ou dépôt du métal 25 ou de l'alliage sur cette surface plane et retrait du métal ou de l'alliage en dehors des sorties externes par gravure chimique ou par laser ou par sablage. 4. Procédé selon la revendication 1, caractérisé en ce que la galette (2') 30 à sorties métallisées est obtenue selon les étapes suivantes : - dépôt d'un vernis (40) sur la face supérieure d'une plaque de cuivre (41) sauf sur des zones (42) destinées à recevoir les sorties externes des composants électroniques, - assemblage des composants électroniques (22, 23, 24) sur la 35 face supérieure de cette plaque de manière à faire coïnciderles sorties externes (26) avec ces zones (42) sans vernis, et brasure de ces sorties (26) à la plaque de cuivre (41), dépôt d'une couche de résine (28) sur la face supérieure, pour mouler les composants, et ainsi obtenir une galette (2), dépôt du métal ou de l'alliage peu ou pas oxydable (21) sur la face opposée dite face inférieure de la plaque de cuivre (42), dépôt sur le métal (42) par sérigraphie d'un vernis (43) sur des zones situées à l'aplomb des sorties externes (21), retrait du métal ou de l'alliage (21) et du cuivre (42) en dehors de ces zones, de manière à dégager les sorties métallisées vernies, retrait du vernis (43) de ces zones, c'est-à-dire de ces sorties vernies de manière à obtenir des sorties métallisées. 15 5. Procédé selon la revendication 1, caractérisé en ce que la galette (2') à sorties métallisées est obtenue selon les étapes suivantes : assemblage des composants électroniques (22, 23, 24) sur la face d'un support provisoire (27) dite face supérieure, les sorties externes (26) faisant face à cette face supérieure, 20 dépôt d'une couche de résine (28) sur la face supérieure, pour mouler les composants, et ainsi obtenir une galette (2), retrait du support provisoire (27), attaque de la face inférieure de la galette (2) opposée à la face supérieure, au moyen d'un plasma pour dégager les 25 sorties externes (26), dépôt du métal ou de l'alliage peu ou pas oxydable (21) que sur ces sorties (26) par masquage ou dépôt du métal ou de l'alliage sur cette surface plane et retrait du métal ou de l'alliage en dehors des sorties externes par gravure chimique 30 ou par laser ou par sablage. 6. Procédé selon la revendication 1, caractérisé en ce que la galette (2') à sorties métallisées est obtenue selon les étapes suivantes : 10assemblage des composants électroniques (22, 23, 24) sur la face d'un support provisoire (27) dite face supérieure, les sorties externes (26) faisant face à cette face supérieure, dépôt d'une couche de résine (28) sur la face supérieure, pour mouler les composants, et ainsi obtenir une galette (2), retrait du support provisoire (27), attaque de la face inférieure de la galette (2) opposée à la face supérieure, au moyen d'un plasma pour dégager les sorties externes (26), ~o dépôt d'une nourrice métallique sur toute la face inférieure, dépôt d'une couche de résine photogravable qui sera photogravée au droit de chaque sortie 26, dépôt sélectif de nickel et or qui est réalisé par dépôt électrochimique grâce à la couche de nourrice, 15 - dissolution de la couche de résine photogravable ainsi que de la couche de nourrice. 7. Procédé selon l'une des revendications précédentes, caractérisé en ce que le métal ou l'alliage peu ou pas oxydable (21) est de l'or ou 20 une couche d'or sur une couche de nickel.